(57)【特許請求の範囲】
【請求項１】
下記の成分：
（Ａ）２０℃において固体状であるエポキシ樹脂、
（Ｂ）２０℃において固体状であり、平均官能基数＞３であるフェノール系硬化剤、
（Ｃ）２０℃において固体状であるリン変性エポキシ樹脂、および
（Ｄ）潜在型触媒
を含有する熱硬化性樹脂組成物を含有する粉末製剤であって、
上記エポキシ樹脂（Ａ）はイソシアネート−変性エポキシ樹脂、ブタジエン−アクリロニトリルゴム−変性エポキシ樹脂、多官能エポキシ−フェノールノボラック樹脂およびビスフェノールＡ型または脂肪族環状エポキシ樹脂よりなる群から選択され、
上記固体状リン変性エポキシ樹脂（Ｃ）は５００ｇ／ｅｑ未満のエポキシ当量および２重量％を超えるリン含量を有する二官能エポキシ樹脂であり、そして
上記固体状リン変性エポキシ樹脂（Ｃ）は２−（６−オキソ−６Ｈ−６，５−ジベンゾ［ｃ，ｅ］［１，２］オキサホスフィン−６−イル）ベンゼン−１，４−ジオールと（フェノール／ホルムアルデヒド重縮合物および１−クロロ−２，３−エポキシプロパンのエーテル化反応生成物）との重付加生成物であることを特徴とする、前記粉末製剤。
【請求項２】
上記エポキシ樹脂（Ａ）が１５０〜１，８００ｇ／ｅｑの範囲のエポキシ当量を有するエポキシ樹脂である、請求項１の粉末製剤。
【請求項３】
上記フェノール系固体状硬化剤（Ｂ）が平均官能基数が少なくとも９のフェノール系ノボラック樹脂である、請求項１の粉末製剤。
【請求項４】
潜在型触媒（Ｄ）が置換尿素またはウロン型触媒である、請求項１の粉末製剤。
【請求項５】
無機フィラー（Ｅ）をさらに含有する、請求項１の粉末製剤。
【請求項６】
上記無機フィラー（Ｅ）の平均粒径が５ミクロン未満である、請求項５の粉末製剤。
【請求項７】
（ｉ）成分（Ａ）２５〜５０重量％、
（ｉｉ）成分（Ｂ）１５〜２５重量％、
（ｉｉｉ）成分（Ｃ）１５〜２５重量％、
（ｉｖ）成分（Ｄ）０．０５〜１重量％、
（ｖ）成分（Ｅ）０〜４０重量％
からなる請求項５または６の粉末製剤。
【請求項８】
（ｉ）成分（Ａ）３５〜４５重量％、
（ｉｉ）成分（Ｂ）１５〜２５重量％、
（ｉｉｉ）成分（Ｃ）１５〜２５重量％、
（ｉｖ）成分（Ｄ）０．０５〜１重量％、
（ｖ）成分（Ｅ）２０〜３０重量％
からなる請求項７の粉末製剤。
【請求項９】
上記フェノール系固体状硬化剤（Ｂ）がフェノールノボラック樹脂、クレゾールノボラック樹脂およびビスフェノールＡ型ノボラック樹脂よりなる群から選択される、請求項１または３の粉末製剤。
【請求項１０】
上記潜在型触媒が一般化学構造
【化１】
0005459868.tif 000011
ここで、Ｒ１は置換または非置換のフェニル基であり、Ｒ２およびＲ３は、同一であっても異なっていてもよく、炭素原子数１〜６の直鎖または分岐のアルキル基から選択される、
を有する群から選択される請求項１または４の粉末製剤。
【請求項１１】
上記無機フィラーがＳｉＯ２、Ａｌ２Ｏ３、ＡｌＯＯＨ、カオリンおよびタルクよりなる群から選択される、請求項５および６のいずれかの粉末製剤。
【請求項１２】
（ｉ）ＩＰＭ  ６５０  ２．４．２５Ｃに準拠してＤＳＣにより測定したときに５０℃を超える、Ａ−ステージにおけるガラス転移温度、
（ｉｉ）角度２°のコーンプレート形状を用いて回転速度５ｒｐｍで測定したときに１４０℃において２０Ｐａｓ未満の溶融粘度、
（ｉｉｉ）ＩＰＭ  ６５０  ２．４．２５Ｃに準拠してＤＳＣにより測定したときに１５０℃である、１９０℃において２０分間架橋した後のガラス転移温度、
（ｉｖ）熱重量分析（ＴＧＡ）で測定したときの１％重量減少温度が３９０℃を超える分解温度、および
（ｖ）ＡＳＴＭ  Ｄ１５０−９８（２００４）に準拠して１ＧＨｚにおいて測定したときに、＜３．４である誘電率（Ｄｋ）および＜０．０１８である誘電正接（Ｄｆ）
を有する、請求項１〜１１のいずれかの粉末製剤。
【請求項１３】
基体を請求項１〜１２のいずれかの粉末製剤で被覆して被覆された基体とし、そして１５０℃以上に加熱して前記粉末製剤を前記基体に熱固定して樹脂で被覆された箔とすることによって得られる、樹脂被覆箔。
【請求項１４】
補強材を有してプリプレグまたは積層体を形成する、請求項１３の樹脂被覆箔。
【請求項１５】
上記補強材が織布およびガラス布よりなる群から選択される、請求項１４の樹脂被覆箔。
【請求項１６】
Ｅ−ガラス布で補強され、電着銅で覆われた、請求項１５の樹脂被覆箔。
【請求項１７】
３５ミクロンの銅厚における銅のピール強度が１７Ｎ／ｃｍを超え、３００℃における層間剥離耐性が３０分を超える、請求項１６の樹脂被覆箔。
【請求項１８】
銅の覆いを除去してオートクレーブ中で３０分間煮沸した後の、２８８℃におけるはんだ浸漬試験に２０秒間耐える、請求項１７の樹脂被覆箔。
【請求項１９】
ハロゲン化化合物を含有せず、そして
増加する厚さが６層に相当する２４０ミクロンとなるまで厚さ２００ミクロンのＦＲ４芯上に圧着するか、あるいは
４層に相当する厚さ１６０ミクロンのベアの積層体として圧着して
ＵＬ垂直燃焼性試験にＶ０として合格する、請求項１８の樹脂被覆箔。
【請求項２０】
下記の工程：
（ｉ）成分（Ａ）〜（Ｄ）および任意的に成分（Ｅ）を混合する工程、
（ｉｉ）工程（ｉ）で得られた混合物を溶融押出しする工程、ならびに
（ｉｉｉ）押出された混合物を粉砕して篩い分けする工程
を有する、請求項１〜１２のいずれかの粉末製剤を調製する方法。
【請求項２１】
請求項１３〜１９のいずれかの樹脂被覆箔のプリント基板の製造への使用。
【発明の詳細な説明】
【技術分野】
【０００１】
本発明は、固体状熱硬化性樹脂組成物を含有する固体状粉末製剤およびかかる製剤から得られた任意的に補強されている樹脂被覆箔（ｒｅｓｉｎ  ｃｏａｔｅｄ  ｆｏｉｌ）ならびにこれらのプリント基板の製造への使用に関する。
【背景技術】
【０００２】
プリント基板（ＰＣＢ）を製造するために、熱硬化性エポキシ樹脂製剤が広く使用されている。適度な価格および良好な総合的技術特性のため、これらはいまだに電子機器における工業的標準である（Ｍａｒｔｉｎ  Ｗ．  Ｊａｗｉｔｚ（Ｅｄ．），  Ｐｒｉｎｔｅｄ  ｃｉｒｃｕｉｔ  ｂｏａｒｄ  ｍａｔｅｒｉａｌｓ  ｈａｎｄｂｏｏｋ，  Ｍｃ  Ｇｒａｗ  Ｈｉｌｌ，  Ｎｅｗ  Ｙｏｒｋ  １９９７，  第６章）。エポキシをこのように多用途原料としている重要な特性は、例えば高い熱安定性、良好な銅のピール強度または低い吸水性である。最終電子製品の所望の難燃性を担保するために、エポキシ樹脂は一般にそれ自体が製剤化されて難燃剤となる。これは、例えば臭素化エポキシ樹脂の使用によって達成することができる。しかしながら環境的な配慮およびＯＥＭｓ（相手先ブランド製造）からの要求は、その使用を益々制限している。従って、リン化合物または金属水酸化物（例えばＡｌまたはＭｇ）に基づく他の難燃剤が用途を見い出している。
機械的特性を向上するために、エポキシ樹脂と組み合わせて補強材がよく使用され、プリプレグおよび積層体が形成されている（Ｍａｒｔｉｎ  Ｗ．  Ｊａｗｉｔｚ（Ｅｄ．），  Ｐｒｉｎｔｅｄ  ｃｉｒｃｕｉｔ  ｂｏａｒｄ  ｍａｔｅｒｉａｌｓ  ｈａｎｄｂｏｏｋ，  Ｍｃ  Ｇｒａｗ  Ｈｉｌｌ，  Ｎｅｗ  Ｙｏｒｋ  １９９７，  第９章）。最も近年に使用されている補強材はガラス織物である。例えば現在、織物をエポキシ樹脂製剤の溶媒系溶液に含浸し、次いで溶媒をゆっくりと蒸発させて同時に樹脂をｂ−ステージ化する、いわゆる処理剤中にガラス織物を含浸することによってプリプレグが製造されている。この溶液は粘度が低いから、ガラス織物の良好な濡れが容易に実現される。
【０００３】
溶媒系プロセスは、本質的にいくつかの重大な不利益点を有する。溶媒自体は最終製品の一部とならない。すなわち、溶媒は溶質（例えばエポキシ樹脂製剤）の運搬媒体としてのみ働く。このような溶液は、典型的には約５０％の固形分濃度を有する。このことは、溶媒がその目的を果たした後には多量のエネルギーを要して蒸発させられ、通常は焼却によって結局は廃棄される、すなわち出発原料の約５０％が最後はゴミとなることを意味する。このことは、かかる工場への投資額および維持費を大きく増加する。健康、環境、安全への配慮およびＶＯＣ規制が、重大な関係を有する別のテーマである。さらに、溶媒を抱き込んだ廃空気を扱うのに必要な装置および爆発性雰囲気を回避するための検出器により、上記被覆ラインが複雑で高価になる。溶媒を除去し、その後に表面を再び平坦化するプロセスに消費される時間は、粉末のマトリクスを単に溶融して平坦化するよりも、本質的に遅くて効率が低い。さらに、粉末被覆によった場合には、高速硬化系が使用された場合であっても中間製品および最終製品に溶媒を含まないことが保証される。この観点から、比較的コンパクトな被覆ラインによる高いスループットを実現することができる。一方、プリント基板工業で使用される基本材料には厳格な要求がある。特に、高密度相互接続多層（ＨＤＩ層）の製造が予定されている超薄型プリプレグまたは樹脂被覆箔は、通常の粉末被覆用途から予想されるところを大きく超えた、広範囲にわたるＯＥＭ仕様に対処しなければならない。顕著な熱的頑強性を要求する、鉛非含有はんだのリフロー方式の多数回の繰り返しを経由するためには、良好な耐はんだ衝撃性が不可欠である。ＪＥＤＥＣ（電子機器技術評議会）の要請に合致するためには、水分吸収量が低いことを要する（ＪＥＤＥＣ要求を参照すると、多数回の鉛非含有はんだ衝撃試験およびＣＡＦ耐性）。溶融粘度が低いことによってガラス繊維織物への完全な含浸が可能となる。ガラス繊維織物は、導電性陽極フィラメント成長耐性（ＣＡＦ−耐性）を有する材料に不可欠である。これら特性のすべてがハロゲンを含有しない難燃剤の存在下で維持されなければならない。ハロゲンを含有しない難燃剤は、十分に低いＵＬ−Ｖ０回数を達成するために必要である。
【０００４】
ＰＣＢ工業で使用されるガラス織物の含浸および基体の被覆に用いられている熱硬化性樹脂組成物の多くは、使用される商品の大多数と同様に有機溶媒中に希釈されている。ハロゲンを含有しない難燃剤はすべて、希釈されたもしくは液状のリン含有成分であるか、または熱硬化性エポキシ樹脂マトリクス中へ反応する可能性を持たない固体状添加剤のどちらかである。他の可能性は金属水酸化物の使用であろうが、このようなフィラーは許容しえないほど多くの配合量を要する。一般にこれらフィラーはすべて、機械的特性または他の特性をかなりの程度に劣化する。フィラー含有量を多くするとまた、溶融粘度がとても高くなり、従って繊維に対する濡れ性が減少する。従って、ガラス布に対する含浸および濡れの能力を有する固形分１００％のエポキシ樹脂製剤を持つことが要求されている。固体状樹脂製剤は、粉末として製造することができ、それ自体として塗布される。
全体としての固体状樹脂製剤は、いくつかの限界的条件に合致しなければならない。粉末を作るために必要な種々の加工工程（押出し、粉砕、分級、篩い）を行うことができるように、組成物の非架橋段階（Ａ−ステージ）におけるＴｇは十分に高くなければならない。Ｔｇが低すぎる場合には凝集が起こりうる。同時に、樹脂がガラス布に適当に含浸するように、高温における組成物の溶融粘度は十分に低くなければならない。さらに顕著な熱安定性、ハロゲン化成分を使用しないＵＬ−Ｖ０の耐燃焼性能、低い水分吸収量および優れた銅接着性が、ＰＣＢ用途に使用される基本材料における典型的な要求を満たすために重要なパラメータである。
ＷＯ２００４／０８５５５０Ａ２は、粉末被覆、粉末被覆系水性分散体、その調製プロセスおよび基体上に被覆層を調製するプロセス、とりわけ多層構造の調製に関する。このプロセスは、いかなる有機溶媒の使用をも必要としない。
【発明の概要】
【発明が解決しようとする課題】
【０００５】
本発明の基本的な目的は、溶融粘度が低くありながら粉末のＴｇは高く（５０℃超）、高速架橋が可能な粉末被覆用組成物を提供することである。本組成物は、その難燃性が架橋機構に不利益な影響を有さず、難燃性樹脂被覆箔の調製に有用でなければならない。本発明の目的はさらに、銅のピール強度が高く、貯蔵寿命が向上されており、そして粉砕プロセスにおけるより高いスループットの如き良好な加工特性を有する組成物を提供することである。本組成物は、次工程の積層工程において、空隙、湿潤欠陥、空気泡などを生ぜすに成功裏にガラス布に浸透する能力を有さなければならない。
【課題を解決するための手段】
【０００６】
本発明によると、この目的は下記の成分：
（Ａ）２０℃において固体状であるエポキシ樹脂、
（Ｂ）２０℃において固体状であり、平均官能基数が＞３、好ましくは＞５、より好ましくは＞７、および最も好ましくは≧９であるフェノール系硬化剤、
（Ｃ）２０℃において固体状であるリン変性エポキシ樹脂、および
（Ｄ）潜在型触媒
を含有する熱硬化性樹脂組成物を含有する粉末製剤によって達成される。
【図面の簡単な説明】
【０００７】
【図１】本発明による粉末製剤および比較製剤のＤＳＣ走査である。
【図２】本発明の組成物につき、転化率％で表した種々の温度における架橋速度である。
【発明を実施するための形態】
【０００８】
成分（Ａ）は、１５０〜１，８００ｇ／ｅｑの範囲のエポキシ当量（ＥＥＷ）を有する化学変性されたエポキシ樹脂である。
「エポキシ当量（ＥＥＷ）」という用語は、エポキシ１グラム当量を含有する樹脂のｇ単位の重量として定義される。樹脂鎖が側鎖を有さない直線であると仮定し、さらに両末端がエポキシ基で終わっていると仮定すると、エポキシド当量は、ジエポキシ樹脂の平均分子量の２分の１、トリエポキシの平均分子量の３分の１、などである。当業界においては、「エポキシ価」という用語も使用されており、樹脂１００ｇに含有されるエポキシ基の官能基数を表す。両方の用語は相互変換できる。エポキシ価を１００で割り算するとエポキシ当量となる。エポキシ当量を定量する実際的な方法は、エポキシ基にハロゲン化水素を付加することに基づく。添加した酸の量と、標準塩基による滴定で定量した消費されなかった量との差が、エポキシ含量の尺度である。実際には、塩化水素、臭化水素またはヨウ化水素が使用される。
上記の化学変性されたエポキシ樹脂は、イソシアネート変性エポキシ樹脂、ブタジエン−アクリロニトリルゴム変性エポキシ樹脂、多官能エポキシ−フェノールノボラック樹脂およびビスフェノールＡ型または脂環式エポキシ樹脂を包含する。
【０００９】
本発明で使用される好適な固体状硬化剤（Ｂ）は、フェノールノボラック樹脂、クレゾールノボラック樹脂およびビスフェノールＡ型ノボラック樹脂よりなる群から選択される。これらは、ＷＯ２００４／０８５５５０Ａ２に記載されている硬化剤の如く、エポキシ基を全く持たない。
本発明の好ましい実施態様によれば、固体状硬化剤（Ｂ）は平均官能基数が少なくとも９であるフェノールノボラック樹脂である。ここで、平均官能基数とは、１分子あたりの官能基（−ＯＨ）数の平均を表す。このような固体状硬化剤は、例えばＴＤ  ２１３１（Ｄａｉｎｉｐｐｏｎ  Ｉｎｋ  ＆  Ｃｈｅｍｉｃａｌｓ  Ｉｎｃ．から市販）およびＰＦ  ０７９０Ｋ０４（Ｈｅｘｉｏｎから市販）を包含する。
【００１０】
成分（Ｃ）は、例えばＤＯＰＯ（ジ−ヒドロ−９−オキサ−１０−ホスファフェナントレン−１０−オキシド）−変性多官能エポキシフェノールまたはクレゾールノボラック樹脂およびＤＯＰＯ−ＨＱ  ２−（６−オキソ−６Ｈ−６，５−ジベンゾ［ｃ，ｅ］［１，２］オキサホスフィン−６−イル）ベンゼン−１，４−ジオール）変性二官能エポキシ樹脂よりなる群より選択される固体状のリン変性エポキシ樹脂である。さらに、Ｓｔｒｕｋｔｏｌ  ＶＰ  ３７５２（Ｓｃｈｉｌｌ＋Ｓｅｉｌａｃｈｅｒから市販）およびＥＸＡ  ９７２６（Ｄａｉｎｉｐｐｏｎ  Ｉｎｋ  ＆  Ｃｈｅｍｉｃａｌｓ  Ｉｎｃ．から市販）の名を挙げることもできる。ＥＸＡ  ９７２６は、基本的には有機溶媒（ＭＥＫ、アセトン）中のＥＸＡ  ９７２６溶液であるＥＸＡ  ９７１０に該当する。
【００１１】
本発明における使用のための好ましい固体状リン変性エポキシ樹脂は、さらに米国特許出願公開ＵＳ２００６／０２２３９２１Ａ１に記載されている。本文献は、式Ｉのリン酸誘導体の少なくとも１つを例えばエポキシ樹脂と反応させることによって得られる難燃性ポリマーのためのプレポリマーを開示している。
（Ｒ１Ｏ）（Ｒ２）Ｐ（Ｏ）−Ｒ３
ここで、Ｒ１およびＲ２は、互いに独立に、置換されていてもよい炭素原子数１〜２０のアルキル、アリール、アリールアルキル、アルキルアリールまたはアルキルアリールアルキル基を表し、
Ｒ３は水素または置換されていてもよい炭素原子数１〜２０のアルキル、アリール、アリールアルキル、アルキルアリールまたはアルキルアリールアルキル基を表す。
本発明における使用のための好適なリン変性エポキシ樹脂は、さらに日本特許出願公開ＪＰ２００００８０２５１に記載されている。
【００１２】
本発明によると、固体状リン変性エポキシ樹脂は、ＥＥＷが５００ｇ／ｅｑ未満であり、リン含量が２重量％を超える、二官能エポキシ樹脂である。
成分（Ｄ）は潜在型触媒である。この潜在型触媒は、Ｄｙｈａｒｄ（登録商標）  ＵＲ  ３００およびＤｙｈａｒｄ（登録商標）  ＵＲ  ５００（Ｄｅｇｕｓｓａから市販）のように、常温においては化学的にブロックされており、＞１２０℃の高温において触媒活性成分が生成する。
潜在型触媒（Ｄ）は置換尿素触媒またはウロン型触媒である。かかる置換尿素触媒は、一般化学構造
【００１３】
【化１】
0005459868.tif 000002
【００１４】
ここで、Ｒ１は置換または非置換のフェニル基を表し、Ｒ２およびＲ３は、同一であっても異なっていてもよく、炭素原子数１〜６の直鎖または分岐のアルキル基から選択される、
を有する。
このような置換尿素触媒の４級化により、式［Ｒ１Ｒ２Ｎ−Ｃ（ＯＲ３）＝ＮＲ４Ｒ５］＋Ｘ−（ここで、Ｒ１〜Ｒ５は水素または有機基から選択され、Ｘ−は酸アニオンである）を有するウロン型触媒を得る。
本発明で使用される置換ウロン型触媒は、例えばＵＲＡｃｃ  ４３（Ｄｅｇｕｓｓａから市販）である。
熱硬化性樹脂組成物は、任意的に無機フィラー（Ｅ）をさらに含有していてもよい。かかる無機フィラーは、ＳｉＯ２、Ａｌ２Ｏ３、ＡｌＯＯＨ、カオリンおよびタルクを包含する。
無機フィラーの平均粒系は５ミクロン未満であることが好ましい。
【００１５】
粉末製剤の組成は所望の物理特性によって変更することができるけれども、一般には成分（Ａ）〜（Ｄ）および任意的に成分（Ｅ）を、下記に記した量で含有する。
（ｉ）成分（Ａ）２５〜５０重量％、好ましくは３５〜４５重量％
（ｉｉ）成分（Ｂ）１５〜２５重量％、
（ｉｉｉ）成分（Ｃ）１５〜２５重量％、
（ｉｖ）成分（Ｄ）０．０５〜１重量％、
（ｖ）成分（Ｅ）０〜４０重量％、好ましくは２０〜３０重量％。
【００１６】
例えば好ましい組成は、以下から選択されるエポキシ樹脂３５〜４５％を含有する；ＸＡＣ  ４１５１（Ａｓａｈｉ  Ｋａｓｅｉから市販）、ＡＥＲ  ４１５１（Ａｓａｈｉ  Ｋａｓｅｉから市販）、ＥＰＰＮ  ５０２Ｈ（Ｎｉｐｐｏｎ  Ｋａｙａｋｕから市販）、Ｈｙｐｏｘ  ＲＫ８４Ｌ（ＣＶＣから市販）およびこれらの混合物。成分（Ａ）の好ましい態様は上記４つのエポキシ樹脂のすべてからなる。
このようなエポキシ混合物とともに使用されるために好適な硬化剤（Ｂ）はＰＦ  ０７９０  Ｋ０４（Ｈｅｘｉｏｎから市販）である。
本発明の好ましい態様によると、リン変性エポキシ樹脂としてＥＸＡ  ９７２６（Ｄａｉｎｉｐｐｏｎ  Ｉｎｋ  ＆  Ｃｈｅｍｉｃａｌｓ  Ｉｎｃ．から市販）が使用される。
上記の混合物とともに、潜在型触媒としてＵＲＡｃｃ  ４３（Ｄｅｇｕｓｓａ）が使用される。
【００１７】
特に好ましい粉末製剤は、ＸＡＣ  ４１５１（Ａｓａｈｉ  Ｋａｓｅｉから市販）、ＡＥＲ  ４１５１（Ａｓａｈｉ  Ｋａｓｅｉから市販）、ＥＰＰＮ  ５０２Ｈ（Ｎｉｐｐｏｎ  Ｋａｙａｋｕから市販）、Ｈｙｐｏｘ  ＲＫ８４Ｌ（ＣＶＣから市販）、ＰＦ  ０７９０Ｋ０４（Ｈｅｘｉｏｎから市販）、ＥＸＡ  ９７２６（Ｄａｉｎｉｐｐｏｎ  Ｉｎｋ  ＆  Ｃｈｅｍｉｃａｌｓ  Ｉｎｃ．から市販）およびＵＲＡｃｃ  ４３（Ｄｅｇｕｓｓａから市販）を、上記した（ｉ）〜（ｉｖ）の量で含有する。
【００１８】
本発明の組成物は、潜在性（ｌａｔｅｎｃｙ）が高く、架橋後のガラス転移温度が高いことを特徴とする。
本発明において、潜在性は以下のように定義される：
潜在性［°Ｋ］＝走査型示差熱量計（ＤＳＣ）で測定された発熱ピーク温度［℃］−発熱開始温度［℃］
従って、潜在性（開始温度からピーク温度までの幅）が小さければ反応熱ピークが狭いことを意味し、このことにより、特に架橋温度が１５０℃を超え、ピーク温度が１８０℃未満のとき、架橋機構はより潜在的となる。エンタルピーピークが広いと貯蔵寿命が低下し、高速架橋性を有さない。
この用途においては、ガラス転移温度付近で物理的特性の多くが損なわれるため、架橋後のガラス転移温度（Ｔｇ）が高いことが要求される。例えば靭性が減少し、熱膨張率が増加する。
【００１９】
後に説明するように、本発明の組成物は、触媒（Ｄ）と硬化剤（Ｂ）との組み合わせにより、所望の高い潜在性と架橋後の高いＴｇとを達成する。換言すると、この硬化剤、特に平均官能基数が＞３、好ましくは＞５、より好ましくは＞７、もっとも好ましくは≧９の硬化剤、および潜在型触媒、特に置換尿素またはウロン型触媒、の組み合わせは、従来技術の熱硬化性エポキシ樹脂組成物と比較して顕著に優れて機能する。
好ましくは、本発明の組成物は、開始温度からピーク温度までの幅として測定した潜在性が２０Ｋ未満である。好ましくは開始温度が１４０〜１６０℃の範囲であり、ピーク温度が１８０℃未満であるべきである。
架橋後には、組成物は１５０〜１６０℃の範囲のＴｇを有することが好ましい。
【００２０】
本発明の組成物の他の重要な特徴は向上された貯蔵寿命および高速架橋能である。樹脂被覆箔の調製に使用される樹脂組成物の取扱いおよび加工のためには両項目ともが重要である。本発明の組成物では、１２０℃未満においては有意の架橋が起こらないが、１５０℃を超える高温ではむしろ高速に架橋が起こる。製剤は、１６０℃の温度において３０分以内で完全に架橋し、１７０℃においては完全架橋するのにわずか１５分の加熱時間で十分である。
【００２１】
本発明の組成物の貯蔵寿命は、反応エンタルピーの損失が１５％未満であることによって検証される。この値は溶融粘度および遅延特性に有意の変化をもたらさない。本発明の組成物を６℃未満の温度で貯蔵すると、反応熱の変化は観察されない。
その向上された貯蔵寿命の観点から、本発明の粉末製剤を６か月を超えて貯蔵することが可能である。
【００２２】
本発明の組成物はまた、難燃剤の量およびその架橋機構への影響を考慮すると、向上された難燃性を示すものである。要するに、難燃剤は、追加の元素としてリンを含有する以外は、本発明の組成物における成分（Ａ）として使用されるエポキシ樹脂と類似した化学構造を有する。従って難燃剤は、熱硬化性組成物を架橋して得られる主骨格構造中に取り込まれる。この取り込みにより、従来技術で知られている従来の難燃剤を使用するのに比べて低い難燃剤濃度においてＶＯ等級が実現される。さらに構造が類似するとの観点から、難燃剤が架橋生成物の一部となることによって、この難燃剤は組成物が熱硬化する架橋機構に不利益な影響を及ぼさない。
【００２３】
本発明で使用される固体状リン変性エポキシ樹脂は、２−（６−オキソ−６Ｈ−６，５−ジベンゾ［ｃ，ｅ］［１，２］オキサホスフィン−６−イル）ベンゼン−１，４−ジオールと（フェノール／ホルムアルデヒド重縮合物および１−クロロ−２，３−エポキシプロパンのエーテル化反応生成物）との重付加生成物である。このようなＤＯＰＯ変性多官能エポキシ−フェノールノボラック樹脂を以下に示す：
【００２４】
【化２】
0005459868.tif 000003
【００２５】
本発明で使用される他の特に好ましい固体状リン変性エポキシ樹脂は下記に示すＨＣＡ−ＨＱ変性二官能ビスフェノールＡ型エポキシ樹脂である。
【００２６】
【化３】
0005459868.tif 000004
【００２７】
上記のエポキシ樹脂の調製は、日本特許出願公開ＪＰ２００００８０２５１および米国特許出願公開ＵＳ２００６／０２２３９２１Ａ１に記載されている。
固体状リン変性エポキシ樹脂は、試験した試料の全燃焼時間を顕著に短縮する。同時に、試料は従来からのリン系難燃剤と比較して優れた銅のピール強度を示した。
要約すると、本発明の組成物は、樹脂被覆箔の調製に使用される資格を該組成物に与える、向上された物理特性を有する。該樹脂被覆箔は、今度はこれらを製造プリント基板の調製に使用することができる。特に上述した如き熱硬化性樹脂組成物を含有する粉体製剤は、下記の物理特性を有する：
（ｉ）ＩＰＭ  ６５０  ２．４．２５Ｃに準拠してＤＳＣにより測定したときに５０℃を超える、非転化のＡ−ステージにおけるガラス転移温度、
（ｉｉ）角度２°のコーンプレート形状を用いて回転速度５ｒｐｍで測定したときに１４０℃において２０Ｐａｓ未満の溶融粘度、
（ｉｉｉ）ＩＰＭ  ６５０  ２．４．２５Ｃに準拠してＤＳＣにより測定したときに＞１５０℃である、１９０℃において２０分間架橋した後のガラス転移温度、
（ｉｖ）熱重量分析（ＴＧＡ）で測定したときの１％重量減少温度が３９０℃を超える、分解温度、および
（ｖ）ＡＳＴＭ  Ｄ１５０−９８（２００４）に準拠して１ＧＨｚにおいて測定したときに、＜３．４である誘電率（Ｄｋ）および＜０．０１８である誘電正接（Ｄｆ）。
上述の熱重量分析（ＴＧＡ）は、温度に依存する、試料の重量変化の測定に使用することができる、当業界で公知の方法である。従ってＴＧＡは、材料の熱分解の挙動ないしプロフィールを分析することを可能とする手段である。
【００２８】
本発明はさらに、基体を上述の粉末製剤で被覆して被覆基体を得て、そして該粉末製剤を、例えば１５０℃以上の如き高温で基体に熱固定して樹脂被覆基体を得ることによって得ることのできる、樹脂被覆箔を提供する。
このような被覆プロセスに使用するための好適な基体は、上述の熱硬化性樹脂組成物が所望の程度に溶融する高温に晒されることに耐えるポリマー箔のほか、金属、例えば銅、アルミニウムまたはニッケル、の箔から選択される。
樹脂被覆箔は、補強材、好ましくはプリプレグまたは積層体を形成するために用いられる補強材、を有することが好ましい。このような補強材は、織布およびガラス布を包含する。
【００２９】
従って本発明はさらに、例えばＥ−ガラス布で補強され、電着銅で覆われた（ｃｌａｄ）樹脂被覆箔を提供する。
このような、補強された樹脂被覆箔は、ＩＰＣ  ＴＭ  ６５０  ２．４．２４．１に準拠して層間剥離試験を行ったときに、３０分を超える層間剥離耐性を有する。これに加えて、ＩＰＣ  ＴＭ  ６５０  ２．４．８Ｃに準拠した試験において、銅厚３５ミクロンにて１７Ｎ／ｃｍを超える銅のピール強度を示す。
銅の覆いを除去した上記の如き積層構造は、高圧調理容器中で２．６ｂａｒ（１４０℃に相当）にて３０分間煮沸した後に、２８８℃におけるはんだ浸漬試験に２０秒間耐え、ＩＰＣ  ＴＭ  ６５０  ２．６．１６に準拠した試験において積層剥離または気泡発生がわずかしか観察されない。ＩＰＣ  ＴＭ  ６５０２．６．２Ｃに準拠した試験における４０ミクロンのフィルムの水分吸収量は、１％未満である。
【００３０】
このガラス布補強フィルムはハロゲン化化合物の不存在下で、増加する厚さが２４０ミクロン（６層に相当する）となるまで厚さ２００ミクロンのＦＲ４芯上に圧着するか、あるいは厚さ１６０ミクロン（４層に相当する）のベアの積層体（ｂａｒｅ  ｌａｍｉｎａｔｅ）として圧着して、ＵＬ垂直燃焼性試験で試験したときにＶ０級を獲得する。
上記した潜在性を維持するためには触媒Ｃを穏やかに混合することが重要な条件であるが、特許請求された熱硬化性樹脂組成物の配合は押出機によって行うことができる。冷たいベルトおよび冷却したロールは溶融物の温度を冷却して下げ、結局は薄片状に粉砕することが可能となる。
【００３１】
粉末は、上記の薄片から粉砕、例えばインパクトミルまたはエアージェットミル、によって作られる。粉末から微細物を除去するために、所望によって後の被覆プロセスまでに分粒器を使用することができる。従って平均粒径は所望の値に調整することができる。
この粉末は、基体、例えば金属箔、に塗布することができ、上述したように高温にて基体に熱固定される。
【実施例】
【００３２】
本発明について、以下の実施例によってさらに説明する。これらの実施例で実施した試験法の大多数はＩＰＣ  ＴＭ６５０（米国電子回路協会）に関係する。このマニュアルにより、基本的な環境的、物理的および電気的試験を含む、電子および電気部品を試験するための一律の方法が制定された。これらの試験は、ＩＰＣ標準および仕様を支持するために開発された（ＩＰＣ  ＴＭ６５０（米国電子回路協会）２２１５  Ｓａｎｄｅｒｓ  Ｒｏａｄ，  Ｎｏｒｔｈｂｒｏｏｋ，  ＩＬ  ６００６２−６１３５）。
より詳しくは、下記のパラメータについて以下のようにして試験した。
（ａ）架橋後のガラス転移温度（Ｔｇ）は、ＩＰＣ  ＴＭ  ６５０  ２．４．２５Ｃに準拠して測定した。
（ｂ）ゲル時間は、ＩＰＣ  ＴＭ  ６５０  ２．３．１８Ａに準拠して測定した。
（ｃ）層間剥離時間（ＴＭＡ法）は、ＩＰＣ  ＴＭ  ６５０  ２．４．２４．１に準拠して測定した。
（ｄ）粘度は、角度２°のコーンプレート形状を用い、回転速度５ｒｐｍで測定した。温度は１４０℃（＋／−０．５Ｋ）に設定した。
（ｅ）ＨＰＣＴは、試験方法」ＩＰＣ  ＴＭ  ６５０  ２．６．１６に準拠して測定した。
（ｆ）ピール強度は、ＩＰＣ  ＴＭ  ６５０  ２．４．９に準拠して測定した。
（ｇ）全燃焼時間（試料あたり）は、ＩＰＣ  ＴＭ  ６５０  ＵＬに準拠して測定した。
（ｈ）吸水量は、ＩＰＣ  ＴＭ  ６５０  ２．６．２．１に準拠して測定した。
【００３３】
実施例１
熱硬化性樹脂組成物の調製には以下の成分を使用した。
硬化剤Ａ：フェノールノボラック樹脂、平均官能基数≧９（成分Ｂ）
硬化剤Ｂ：フェノールノボラック樹脂、平均官能基数＜３
触媒１：イミダゾール誘導体（例えばＳｈｉｋｏｋｕ  Ｃｏ．  Ｌｔｄ．から市販の２−フェニルイミダゾールＣｕｒｅｚｏｌ  ２−ＰＺ）
触媒２：置換尿素触媒（成分Ｄ）
第１表に示した製剤は、加熱下に混合した後、反応エンタルピーおよび冷却後のガラス転移温度を検出するため、走査型示差熱量計（ＤＳＣ）にて−３０℃〜３００℃の温度範囲で調べた。典型的なＤＳＣ走査を図１に示す。
【００３４】
【表１】
0005459868.tif 000005
【００３５】
上記イソシナネート変性エポキシ樹脂が本検討の主骨格を形成する。硬化剤量は、化学量論比に設定した。触媒のレベルは、全製剤において０．８重量％である。
【００３６】
【表２】
0005459868.tif 000006
【００３７】
第１表中の数値は、触媒と架橋剤との正に適切な組み合わせが、所望の狭幅の潜在性および高い架橋後Ｔｇの双方に対して良好に機能することを実証している。官能基数の多い硬化剤とウロン型触媒との組み合わせ（製剤ＳＴ０００３４−２）が、他の比較例（製剤ＳＴ０００３４−１、ＳＴ０００３４−３およびＳＴ０００３４−４）と比べて顕著に良好であった。
実施例２
下記の製剤の貯蔵寿命および架橋能力を以下のように調べた：
完全に製剤とされた粉末の貯蔵寿命を調べるために、反応エンタルピーの減少を使用した。製造直後の反応エンタルピーを測定し、これを参照とした。次いで粉末を常温＜２３℃にて貯蔵し、３か月後および６か月後に再度試験した。架橋状況をＤＳＣで調べた。試料をＤＳＣ測定セル中に置き、温度および時間を変量した。その後、反応エンタルピーの残存量を検出し、添加率の程度として調べた。
【００３８】
１２０℃未満では関連のある架橋は存在しないが、図２に示したように１５０℃より上に温度を上げると架橋速度が比較的速い。この製剤は、温度１６０℃では３０分以内で完全に架橋され、１７０℃ではわずか１５分のベーク時間で完全架橋には十分である。
【００３９】
いくつかの製剤（異なるエポキシ樹脂の組み合わせ）の貯蔵寿命を説明するため、反応エンタルピーの減少を第２表に示した。すべて特許請求されたフェノール系硬化剤およびブロックされた触媒の組み合わせで架橋したものである。反応エンタルピーの典型的な減少が１５％未満であることは許容することができ、溶融粘度および流動特性に顕著な変化をもたらすものではない。製剤を温度≦６℃で貯蔵した場合には、反応熱は変化しない。
【００４０】
【表３】
0005459868.tif 000007
【００４１】
製剤の詳細
ＳＴ０００３６：上記イソシアネート変性エポキシ樹脂、フェノールノボラック硬化剤（Ｂ）、無機フィラー（Ｅ）および置換尿素触媒（Ｄ）を含有する。
【００４２】
【表４】
0005459868.tif 000008
【００４３】
実施例３
実施例２に記載した製剤ＳＴ０００３６を参照として使用し、以下に言及するリン源を、合計リン含量が１重量％となるのに要する比で加えた。
使用した難燃剤のリン含量、融点および化学構造を以下の第３表に示す。
このリストは、その性質から粉末製剤に適用可能なリン源、例えば融点＞５０℃のもの、のうちのほんの一部を含むにすぎない。
【００４４】
【表５】
0005459868.tif 000009
【００４５】
試験したリン源はすべて有効であり、合計燃焼時間を顕著に減少した。成分Ｃが、総合的に最も優れた結果を示した。遊離のＤＯＰＯを含有する製剤は、Ｔ２８８耐性および銅のピール強度において非常に劣っていた。ＤＯＰＯ誘導体ＨＣＡ−ＨＱは、かなり良好であったが、（未転化の）残存粒子が観察された。このことは本成分の融点が高いことに起因するものであろう。成分ＸＺ  ９２５８８も銅のピール強度にかなり劣っていた。第４表の結果参照。参照のＳＴ０００３６は難燃性を全く有さない。
【００４６】
【表６】
0005459868.tif 000010
【００４７】
総括すると、本発明は、エポキシ樹脂、固体状硬化剤、前記エポキシ樹脂と類似する構造を有するリン含有二官能難燃剤、潜在型触媒、特に尿素触媒、および任意的に無機フィラーを含有する粉末被覆組成物を提供するものである。かかる硬化剤および触媒の組み合わせにより、低い溶融粘度における迅速な架橋を可能としつつ、しかし粉末のＴｇを高いまま（５０℃超）とすることができる。リン含有難燃剤は樹脂の主骨格の一部となる。これは、今まで使用されてきた難燃剤と比較して少量で使用することができ、架橋の機構に悪影響を与えない。
本発明の組成物は、銅のピール強度がより高く、貯蔵寿命が向上されており、そして粉砕工程における高いスループットの如き良好な加工特性を示す。
【図１】
0005459868.tif 000012
【図２】
0005459868.tif 000013